金属珪素を原材料とするアルカリを除去することなく製造されたシリカゾルとともに、カルシウム塩以外のアルカリ土類金属塩が配合されている、ことを特徴とする地盤改良材。前記アルカリ土類金属塩がマグネシウム塩である、請求項1記載の地盤改良材。前記シリカゾルと前記マグネシウム塩との配合割合が、1000L:10g~1000L:500gである、請求項2記載の地盤改良材。シリカゾル及びマグネシウム塩を混合して地盤改良材を製造するにあたり、前記シリカゾルとして金属珪素を原材料とするアルカリを除去することなく製造されたものを用いるとともに、前記シリカゾル及び前記マグネシウム塩を混合するに先立って、前記シリカゾルを無機酸によってpH2~8に調整する、ことを特徴とする地盤改良材の製造方法。本発明が解決しようとする主たる課題は、耐久性に優れた地盤改良材及びその製造方法を提供することにある。この課題を解決した本発明は、次のとおりである。請求項1記載の発明金属珪素を原材料とするアルカリを除去することなく製造されたシリカゾルとともに、カルシウム塩以外のアルカリ土類金属塩が配合されている、ことを特徴とする地盤改良材。請求項2記載の発明前記アルカリ土類金属塩がマグネシウム塩である、請求項1記載の地盤改良材。請求項3記載の発明前記シリカゾルと前記マグネシウム塩との配合割合が、1000L:10g~1000L:500gである、請求項2記載の地盤改良材。請求項4記載の発明シリカゾル及びマグネシウム塩を混合して地盤改良材を製造するにあたり、前記シリカゾルとして金属珪素を原材料とするアルカリを除去することなく製造されたものを用いるとともに、前記シリカゾル及び前記マグネシウム塩を混合するに先立って、前記シリカゾルを無機酸によってpH2~8に調整する、ことを特徴とする地盤改良材の製造方法。本発明によると、耐久性に優れた地盤改良材及びその製造方法となる。次に、本発明の実施の形態を説明する。本形態の地盤改良材は、金属珪素シリコンから製造されたシリカゾルコロイダルシリカが配合されていること、つまり水ガラスではなく金属珪素を原材料とするアルカリを除去することなく製造されたコロイダルシリカが配合されていることを特徴とする。水ガラスを原材料とすると、硬化材や中和剤として硫酸等の酸と反応させたとしても製造されるコロイダルシリカコロイド中に残留したアルカリが残り、耐久性が劣る。これに対し、金属珪素はアルカリを含まないため、金属珪素を原材料とするアルカリを除去することなく製造されたコロイダルシリカもアルカリを含まず、したがって当該コロイダルシリカが配合された地盤改良材は、耐久性に優れたものとなる。ここで金属珪素からシリカゾルを製造する方法は、特に限定されない。例えば、金属珪素からシリカゾルを製造する方法を開示する米国特許2614995号公報や、金属珪素からテトラメチルシリケートを製造する方法を開示する米国特許2473260号公報、テトラメチルシリケートからシリカゾルコロイダルシリカを製造する方法を開示する特開平6-316407号公報などを参考にすることができる。本形態の地盤改良材は、その用途にかかわらず、好ましくは先行してセメント系の地盤改良材が注入されている地盤に注入される場合岩盤注入などは、金属珪素を原材料とするアルカリを除去することなく製造されたシリカゾルとともに、マグネシウム塩を配合するのが好ましい。この点、本形態の地盤改良材による固結物本形態の地盤改良材が注入されて強度の高まった地盤は、アルカリ金属水酸化物に対して溶解する傾向がある。しかしながら、マグネシウム塩等のアルカリ土類金属塩を配合すると、アルカリ側でアルカリ土類金属珪酸塩が生成され、アルカリに対する固結物の耐久性が向上する。ただし、たとえアルカリ土類金属塩であってもカルシウム塩を配合すると、混合後数分以内に白濁、沈殿ゲル化してしまい、溶液系の特徴である高浸透性を期待できない。したがって、マグネシウム塩を配合するのが好ましい。特に、先行してセメント系の地盤改良材が注入されている地盤に注入される場合は、金属珪素から製造されたシリカゾルとともに、マグネシウム塩が配合されていると、安定したゲルタイムを得ることができるとの利点がある。ここで、マグネシウム塩が配合される前にシリカゾルのpHを2~8、好ましくは3~7に、硫酸を代表とする無機酸でpH調整を行うのが好ましい。本形態のシリカゾルはpH9~10であるが、この状態でマグネシウム塩を添加すると、瞬結となり、高い浸透性が得られない可能性がある。ここでシリカゾルとマグネシウム塩との配合割合容量:重量基準は、1000L:10g~1000L:500g、好ましくは1000L:50g~1000L:200gである。コロイダルシリカの配合割合に対するマグネシウム塩の配合割合が多いと、粘度が上昇し浸透性能が劣る。他方、コロイダルシリカの配合割合に対するマグネシウム塩の配合割合が少ないと、セメントと注入材が接触し、注入材がアルカリになったとき、ゲルタイムが大幅に長くなる。次に、本発明の実施例を説明する。試験例1金属珪素から製造されたシリカゾルとアルカリ土類金属塩とが配合された地盤改良材について、アルカリ土類金属塩としてマグネシウム塩を使用した場合とカルシウム塩を使用した場合とを比較する試験を行った。原材料の種類及び配合割合並びに結果を、表1に示した。なお、外観は目視によって評価した。試験例2金属珪素から製造されたシリカゾルにアルカリ土類金属塩を配合する場合と配合しない場合とを比較する試験を行った。また、アルカリ土類金属塩を配合した場合のシリカゾルのpHとゲル化時間の関係および原材料の種類及び配合割合並びに結果を、表2に示した。試験例3試験例3で示した地盤改良材の一部実施例3、実施例4、実施例5及び比較例5について、数mm~数十mmに粉砕した超微粒子セメント固結物と混合し、サンドゲルタイム及び硫化水素発生量ppm、24時間平均を測定した。地盤改良材の種類及び結果を表3に示した。なお、超微粒子セメント固結物としては、アロフィックスW/C:100、MCセット1、材令2日を用いた。